(57)【特許請求の範囲】
【請求項１】
両親媒性二重ブロック共重合体、及び有効成分として、タキサン及びＰ糖蛋白抑制剤であるシクロスポリンを含む、非経口投与用耐性がん治療用高分子ミセル組成物。
【請求項２】
前記組成物は、末端にカルボキシ基を含むポリ乳酸アルカリ金属塩をさらに含むことを特徴とする請求項１記載の非経口投与用耐性がん治療用高分子ミセル組成物。
【請求項３】
前記組成物は、カルボキシ末端が２価または３価の金属イオンにて固定されたポリ乳酸をさらに含むことを特徴とする請求項１に記載の非経口投与用耐性がん治療用高分子ミセル組成物。
【請求項４】
前記組成物は、一つのミセル内部にタキサンとシクロスポリンとが共に含まれたことを特徴とする請求項１に記載の非経口投与用耐性がん治療用高分子ミセル組成物。
【請求項５】
前記組成物は、タキサンが封入された高分子ミセルとシクロスポリンが封入された高分子ミセルとが混合された形態であることを特徴とする請求項１に記載の非経口投与用耐性がん治療用高分子ミセル組成物。
【請求項６】
前記組成物は、
一つのミセル内部にタキサンとシクロスポリンとが共に含まれた組成物と、
タキサンが封入された高分子ミセルとシクロスポリンが封入された高分子ミセルとが混合された形態の組成物と、が混合された形態であることを特徴とする請求項１に記載の非経口投与用耐性がん治療用高分子ミセル組成物。
【請求項７】
前記タキサンは、パクリタキセル（ｐａｃｌｉｔａｘｅｌ）、ドセタキセル（ｄｏｃｅｔａｘｅｌ）、７−エピパクリタキセル（７−ｅｐｉｐａｃｌｉｔａｘｅｌ）、ｔ−アセチルパクリタキセル（ｔ−ａｃｅｔｙｌ ｐａｃｌｉｔａｘｅｌ）、１０−デスアセチルパクリタキセル（１０−ｄｅｓａｃｅｔｙｌ−ｐａｃｌｉｔａｘｅｌ）、１０−デスアセチル−７−エピパクリタキセル（１０−ｄｅｓａｃｅｔｙｌ−７−ｅｐｉｐａｃｌｉｔａｘｅｌ）、７−キシロシルパクリタキセル（７−ｘｙｌｏｓｙｌｐａｃｌｉｔａｘｅｌ）、１０−デスアセチル−７−グルタリルパクリタキセル（１０−ｄｅｓａｃｅｔｙｌ−７−ｇｌｕｔａｒｙｌｐａｃｌｉｔａｘｅｌ）、７−Ｎ，Ｎ−ジメチルグリシルパクリタキセル（７−Ｎ，Ｎ−ｄｉｍｅｔｈｙｌｇｌｙｃｙｌｐａｃｌｉｔａｘｅｌ）、７−Ｌ−アラニルパクリタキセル（７−Ｌ−ａｌａｎｙｌｐａｃｌｉｔａｘｅｌ）、またはこれらの混合物であることを特徴とする請求項１ないし６のいずれかに記載の非経口投与用耐性がん治療用高分子ミセル組成物。
【請求項８】
前記両親媒性二重ブロック共重合体は、親水性ブロック（Ａ）と疎水性ブロック（Ｂ）とで構成されたＡ−Ｂ型二重ブロック共重合体であって、
前記親水性ブロック（Ａ）は、ポリエチレングリコール及びメトキシポリエチレングリコールからなる群より選ばれた一種以上であり、
前記疎水性ブロック（Ｂ）は、ポリ乳酸、ポリラクチド、ポリグリコリド、ポリマンデル酸、ポリカプロラクトン、ポリジオキサン−２−オン、ポリアミノ酸、ポリオルトエステル、ポリ酸無水物、及びこれらの共重合体からなる群より選ばれる一種以上であることを特徴とする請求項１に記載の非経口投与用耐性がん治療用高分子ミセル組成物。
【請求項９】
前記親水性ブロック（Ａ）の数平均分子量は５００ないし２０、０００ダルトンであり、前記疎水性ブロック（Ｂ）の数平均分子量は５００ないし１０、０００ダルトンであり、親水性ブロック（Ａ）の含量は、二重ブロック共重合体の全重量を基準に、４０ないし７０重量％であることを特徴とする請求項８に記載の非経口投与用耐性がん治療用高分子ミセル組成物。
【請求項１０】
前記シクロスポリン（ｂ）に対するタキサン（ａ）の重量比（ａ／ｂ）は、０．１ないし２．０の範囲であることを特徴とする請求項１に記載の非経口投与用耐性がん治療用高分子ミセル組成物。
【請求項１１】
前記タキサンとシクロスポリンとの和の含量は、組成物の全重量を基準に、０．１ないし２０重量％であることを特徴とする請求項１に記載の非経口投与用耐性がん治療用高分子ミセル組成物。
【請求項１２】
前記組成物は、組成物の全重量を基準に、
タキサン０．０１ないし１０重量％；
シクロスポリン０．０１ないし１０重量％；及び
両親媒性二重ブロック共重合体８０ないし９９．８重量％を含むことを特徴とする請求項１に記載の非経口投与用耐性がん治療用高分子ミセル組成物。
【請求項１３】
前記組成物は、組成物の全重量を基準に、
タキサン０．０１ないし１０重量％；
シクロスポリン０．０１ないし１０重量％；
両親媒性二重ブロック共重合体４０ないし９０重量％；及び
末端にカルボキシ基を含むポリ乳酸アルカリ金属塩１０ないし５０重量％を含むことを特徴とする請求項２に記載の非経口投与用耐性がん治療用高分子ミセル組成物。
【請求項１４】
有効成分として、タキサン及びシクロスポリンを含む、耐性がん治療用高分子ミセル組成物を製造する方法であって、
（ａ）タキサン、シクロスポリン、及び両親媒性二重ブロック共重合体を有機溶媒に可溶化させる段階；
（ｂ）有機溶媒を蒸発させてタキサン、シクロスポリン、及び高分子が均一に混合された混合物を調製する段階；及び
（ｃ）前記段階（ｂ）において得られた混合物に水溶液を加え、内部にタキサンとシクロスポリンとが封入された高分子ミセルを製造する段階；を含む非経口投与用耐性がん治療用高分子ミセル組成物の製造方法。
【請求項１５】
有効成分として、タキサン及びシクロスポリンを含む耐性がん治療用高分子ミセル組成物を製造する方法であって、
（ａ）タキサン、シクロスポリン、及び両親媒性二重ブロック共重合体、並びに少なくとも一つの末端にカルボキシ基を含むポリ乳酸アルカリ金属塩を有機溶媒に可溶化させる段階；
（ｂ）有機溶媒を蒸発させてタキサン、シクロスポリン、及び高分子が均一に混合された混合物を調製する段階；及び
（ｃ）前記段階（ｂ）において得られた混合物に水溶液を加え、内部にタキサンとシクロスポリンとが封入された高分子ミセルを製造する段階；を含む非経口投与用耐性がん治療用高分子ミセル組成物の製造方法。
【請求項１６】
段階（ｃ）の後に、
（ｃ−１）高分子ミセルに２価または３価の金属イオンを添加し、前記ポリ乳酸塩末端基を固定させる段階をさらに含むことを特徴とする請求項１４または１５に記載の非経口投与用高分子ミセル組成物の製造方法。
【請求項１７】
シクロスポリン（ｂ）に対するタキサン（ａ）の重量比（ａ／ｂ）は、０．１ないし２．０の範囲であることを特徴とする請求項１４または１５に記載の非経口投与用耐性がん治療用高分子ミセル組成物の製造方法。
【請求項１８】
段階（ｃ）の後に、製造されたミセル組成物を凍結乾燥する段階をさらに施すことを特徴とする請求項１４または１５に記載の非経口投与用耐性がん治療用高分子ミセル組成物の製造方法。
【発明の詳細な説明】
【技術分野】
【０００１】
本発明は、耐性がん治療用高分子ミセル組成物及びその製造方法に関する。
【背景技術】
【０００２】
タキサン系抗がん剤は、乳がん、卵巣がん、肺がん、または前立腺がん等の治療に有効であるとされ、多く使用されている。しかしながら、タキサン系抗がん剤であるパクリタキセルとドセタキセルは、水に対する溶解度が極めて低いため、非イオン性界面活性剤等に可溶化することが要求される。このため、非イオン界面活性剤であるクレモフォールとポリソルベートで可溶化した製剤がタキソール（登録商標）またはタキソテール（登録商標）という商品として市販されている。前記タキソール（登録商標）やタキソテール（登録商標）は、優れた抗がん効力を示したが、可溶化剤による過敏反応等の副作用があり、副作用のない新規な製剤に関する研究が進められている。
【０００３】
一方、前記タキサン等の種々の抗がん剤が優れた抗がん効力を示すとされ、広く使用されているが、抗がん剤に対する耐性が発現されるという問題点がある。がん細胞の耐性を生じさせるメカニズムは様々であるが、その中でもよく知られている原因の一つがＰ糖蛋白の過多発現による抗がん剤の細胞外放出促進である。このようなＰ糖蛋白過多発現によるがんの耐性を克服するための方策として、Ｐ糖蛋白の機能を抑制する抑制剤を使用する試みがある。
【０００４】
代表的なＰ糖蛋白機能抑制剤としては、ベラパミル、ケトコナゾール、またはシクロスポリン等が知られている。前記ら物質は、タキサン等の抗がん剤の経口投与時に腸管壁に過多発現されたＰ糖蛋白による抗がん剤の経口吸収率の低下を解消するためのＰ糖蛋白抑制剤として研究されている。シクロスポリンは難溶性薬物であって、クレモフォールを可溶化剤として使用してなる組成物がサンディミュン（登録商標：Ｓａｎｄｉｍｍｕｎ）という商品名で静脈注射剤と経口剤として開発され市販されており、マイクロエマルジョン技術にて可溶化した組成物がネオラール（登録商標）という商品の経口剤として開発されている。
【０００５】
シクロスポリン静脈注射剤は、可溶化剤としてのクレモフォールが含まれており、該クレモフォールは、過敏反応による副作用を生じさせるという問題点がある。それにより、耐性がんを治療する方策としてタキサン系抗がん剤であるタキソール（登録商標）またはタキソテール（登録商標）とシクロスポリン静脈注射剤であるサンディミュン（登録商標）を一緒に人体に投与することが極めて難しいという限界がある。また、前記剤型のように非特異的剤型で静脈注射をする場合、シクロスポリンが全身循環系に投与され、免疫力が弱っているがん患者の免疫力をさらに弱めるおそれがある。
【０００６】
このようにタキサン化合物とＰ糖蛋白抑制剤の２種の薬物を一緒に含む組成物については開示されたことがない。特に、Ｐ糖蛋白抑制による耐性がんの治療に適合した組成物を選定する組成及び技術については知られていない。
【先行技術文献】
【特許文献】
【０００７】
【特許文献１】米国公開公報第２００４−０２５３１９５号明細書
【非特許文献】
【０００８】
【非特許文献１】MALINGRE,M.M., et al., ‘Coadministration of Cyclosporine Strongly Enhances the Oral Bioavailability of Docetaxel’, Journal of Clinical Oncology, 2001, p1160-1166, Abstract
【非特許文献２】ALIABADI, H.M., et al., ‘Micelles of methoxy poly(ethylene oxide)-b-poly(episilone-caprolactone)as vehicles for the solubilization and controlled delivery of cyclosporine A’ J Journal of Conrolled Release, 2005, Vol.104, p301-311, Abstract
【非特許文献３】SHUAI,X., et al., ‘Core-Cross-Linked Polymeric Micelles as Paclitaxel Carriers’ Bioconjugate Chemistry, 2004, Vol.15, p441-448, Abstract
【非特許文献４】LE3TCHFORD,K., et al., ‘A review of the formulation and classification of amphiphilic block copolymer nanoparticulate structures: micelles, nanospheres, nanocapsules and polymersomes’, European Journal of Pharmaceutics and Biopharmaceutics, 2007, p259-269, Abstract
【発明の概要】
【発明が解決しようとする課題】
【０００９】
本発明の一実施例の目的は、両親媒性二重ブロック共重合体、及び有効成分として、タキサン及びＰ糖蛋白抑制剤であるシクロスポリンが含有された耐性がん治療用高分子ミセル組成物を提供することである。
【００１０】
本発明の他の一実施例の目的は、両親媒性二重ブロック共重合体、及び有効成分として、タキサン及びＰ糖蛋白抑制剤であるシクロスポリンが含有された耐性がん治療用高分子ミセル組成物を製造する方法を提供することである。
【課題を解決するための手段】
【００１１】
本発明による耐性がん治療用高分子ミセル組成物は、両親媒性二重ブロック共重合体、及び有効成分として、タキサン及びＰ糖蛋白抑制剤であるシクロスポリンを含有することを特徴とする。また、本発明は、前記耐性がん治療用高分子ミセル組成物の製造方法を提供する。
【発明の効果】
【００１２】
本発明による耐性がん治療用高分子ミセル組成物は、本発明の両親媒性ブロック共重合体及び任意の末端に少なくとも一つのカルボキシ基を含むポリ乳酸アルカリ金属塩を含み、ＥＰＲ（Ｅｎｈａｎｃｅｄ Ｐｅｒｍｅａｂｉｌｉｔｙ ａｎｄ Ｒｅｔｅｎｔｉｏｎ）効果によりがん組織に移行して高濃度で蓄積され得る。また、前記がん組織においてＰ糖蛋白抑制剤と混合されたタキサンを含有することにより、抗がん剤によるＰ糖蛋白の過多発現のため耐性が発現したがん細胞に対して優れた抗がん効果を示し、可溶化剤の使用による過敏反応が生じないという長所がある。また、シクロスポリンががん組織に高く分布することでシクロスポリンの全身投与による副作用を減少させることができる。
【図面の簡単な説明】
【００１３】
【図１】本発明の一実施例によるパクリタキセルとシクロスポリンとが共に封入された高分子ミセルの水溶液状での粒子径を動的光散乱法（Ｄｙｎａｍｉｃ ｌｉｇｈｔ ｓｃａｔｔｅｒｉｎｇ）にて分析し、その結果を重量換算分布図（Ｗｅｉｇｈｔ ａｖｅｒａｇｅ ｄｉｓｔｒｉｂｕｔｉｏｎ）で示したグラフである。
【図２】一実施例によるパクリタキセルとシクロスポリンとが共に封入された高分子ミセルに対し、ＨＰＬＣ（ｈｉｇｈ-ｐｅｒｆｏｒｍａｎｃｅ ｌｉｑｕｉｄ ｃｈｒｏｍａｔｏｇｒａｐｈｙ）にてパクリタキセルとシクロスポリンの濃度を測定した結果を示すグラフである。
【図３】一実施例によるパクリタキセルとシクロスポリンとが共に封入された高分子ミセルに対し、パクリタキセルの血中濃度と脳組織内濃度をそれぞれ示すグラフである。
【図４】一実施例によるパクリタキセルとシクロスポリンとが共に封入された高分子ミセルに対し、パクリタキセルの血中濃度と脳組織内濃度をそれぞれ示すグラフである。
【図５】一実施例によるパクリタキセル含有高分子ミセルとシクロスポリン含有高分子ミセルとを混合した組成物に対し、パクリタキセルの血中濃度を示すグラフである。
【図６】一実施例による高分子ミセル組成物の抗がん効果を比較測定した結果を示すグラフである。
【発明を実施するための形態】
【００１４】
本発明の一実施例による耐性がん治療用高分子ミセル組成物は、タキサン及びＰ糖蛋白抑制剤であるシクロスポリンを有効成分として含むことを特徴とする。一実施例において、本発明による耐性がん治療用高分子ミセル組成物は、タキサンとシクロスポリンとを共に可溶化するために、タキサン、シクロスポリン、及び両親媒性二重ブロック共重合体を含むことを特徴とする。
【００１５】
他の一実施例において、前記高分子ミセルはナノ粒子であってよく、ミセルまたはナノ粒子は、具体的には１０ないし２００ｎｍの粒径を有するものであってよい。
【００１６】
前記タキサンとシクロスポリンは、いずれも難水溶性であって、人体に投与するためには特別な可溶化技術ないし組成物が要求される。このため、既存の両薬物群の製剤では、エタノール有機溶媒と界面活性剤であるクレモフォールまたはポリソルベートを使用して可溶化していた。しかしながら、前記２種の界面活性剤は、静脈等から人体に投与すると、深刻な過敏反応を生じさせるという副作用があるため、慎重投与ないし前処理が要求されている。そこで、本発明では、タキサンとシクロスポリンとを同時に静脈等から投与しても過敏反応等の副作用が生じない組成物を提供する。
【００１７】
本発明において用いられた「耐性がん」とは、抗がん剤の使用による耐性ができたがん（ｃａｎｃｅｒ）のことを総称する意味であり、より具体的には、Ｐ糖蛋白の過多発現により耐性が発現したがんのことを意味する。がんの種類は、例えば、乳がん、卵巣がん、肺がん、または前立腺がん等をいずれも含むが、特にこれらがんに制限されるものではない。
【００１８】
本発明において用いられた「ナノ粒子」とは、ナノ水準の粒径を有する粒子のことをいい、ミセル構造の粒子を含む意味として用いられ得る。
【００１９】
本発明において用いられた「混合ミセル」、「混合ナノ粒子」、「混合ミセルまたはナノ粒子」、またはミセルの種類を指し示す際の「混合」とは、一つのミセルまたはナノ粒子に一種類の薬物が封入されたことを意味し、タキサンが封入されたミセルとシクロスポリンが封入されたミセルとが混ざり合っている形態のことを意味する。前記混合ミセルまたはナノ粒子は、タキサンが封入されたミセルとシクロスポリンが封入されたミセルまたはナノ粒子をそれぞれ製造した後に混合することで得られる。
【００２０】
本発明において用いられた「複合ミセル」、「複合ナノ粒子」、「複合ミセルまたはナノ粒子」、またはミセルの種類を指し示す際の「複合」とは、一つのミセルまたはナノ粒子内にタキサンとシクロスポリンとが共に封入されている形態のことを意味する。前記複合形態のミセルまたはナノ粒子は、本発明による組成物の製造の際に二つの薬物を同時にミセルまたはナノ粒子のコア中に封入させることで得られる。
【００２１】
本発明による高分子ミセル組成物は、タキサン及びシクロスポリンが高分子ミセルに混合された形態または複合された形態で封入されたことを含む。
【００２２】
一実施例において、前記耐性がん治療用抗がん剤組成物は、両親媒性二重ブロック共重合体により形成されたミセル構造内部に有効成分であるタキサンとシクロスポリンが封入された構造であってよい。具体的には、前記組成物は、両親媒性二重ブロック共重合体により形成されたミセル構造内部にタキサンとシクロスポリンとが一つのミセルに共に封入された複合（ｃｏｍｂｉｎａｔｅｄ）形態であるか、タキサン及びシクロスポリンがそれぞれのミセルに分離されて封入された混合（ｍｉｘｅｄ）形態であってよい。また他の一実施例において、前記組成物は、一つのミセル内部にタキサンとシクロスポリンとが共に含まれた組成物と、タキサンが封入された高分子ミセルとシクロスポリンが封入された高分子ミセルとが混合された形態の組成物とが混合された形態であってよい。
【００２３】
一実施例において、前記タキサンは、パクリタキセル（ｐａｃｌｉｔａｘｅｌ）、ドセタキセル（ｄｏｃｅｔａｘｅｌ）、７−エピパクリタキセル（７−ｅｐｉｐａｃｌｉｔａｘｅｌ）、ｔ−アセチルパクリタキセル（ｔ−ａｃｅｔｙｌ ｐａｃｌｉｔａｘｅｌ）、１０−デスアセチルパクリタキセル（１０−ｄｅｓａｃｅｔｙｌ−ｐａｃｌｉｔａｘｅｌ）、１０−デスアセチル−７−エピパクリタキセル（１０−ｄｅｓａｃｅｔｙｌ−７−ｅｐｉｐａｃｌｉｔａｘｅｌ）、７−キシロシルパクリタキセル（７−ｘｙｌｏｓｙｌｐａｃｌｉｔａｘｅｌ）、１０−デスアセチル−７−グルタリルパクリタキセル（１０−ｄｅｓａｃｅｔｙｌ−７−ｇｌｕｔａｒｙｌｐａｃｌｉｔａｘｅｌ）、７−Ｎ，Ｎ−ジメチルグリシルパクリタキセル（７−Ｎ，Ｎ−ｄｉｍｅｔｈｙｌｇｌｙｃｙｌｐａｃｌｉｔａｘｅｌ）、７−Ｌ−アラニルパクリタキセル（７−Ｌ−ａｌａｎｙｌｐａｃｌｉｔａｘｅｌ）、またはこれらの混合物であり、具体的には、パクリタキセルまたはドセタキセルである。前記タキサンの結晶形態は、非結晶性または結晶性のいずれも可能であり、無水物または水和物の形態であってよい。また他の一実施例において、前記タキサンはパクリタキセルまたはドセタキセルの無水物であってよい。
【００２４】
前記シクロスポリンは、抗がん剤の耐性によるＰ糖蛋白の過多発現を抑制する役割をし、その誘導体であるシクロスポリンＡ、Ｂ、Ｃ、またはＤ等が使用されていてよい。一実施例において、前記シクロスポリンはシクロスポリンＡであってよい。前記シクロスポリンＡ（ｃｙｃｌｏｓｐｏｒｉｎｅ Ａ）は、１１種の構成成分からなる環状ペプチドであって、抗バクテリア性、抗寄生虫性、及び免疫抑制性等の様々な生理活性を持っている。特に、シクロスポリンＡは、免疫抑制性を持つことから組織または臓器移植に広く使用されており、自己免疫異常による疾病の治療にも使用されている。
【００２５】
本発明の一実施例による抗がん剤組成物において、前記シクロスポリン（Ｂ）に対するタキサン（Ａ）の重量比［タキサン重量（Ａ）／シクロスポリン重量（Ｂ）］は、０．１ないし２．０の範囲であってよく、より具体的には、０．８ないし１．５の範囲であってよい。こうした重量比の範囲は、タキサン系抗がん剤としての効能とシクロスポリンによるＰ糖蛋白の抑制効能を最適化するためである。
【００２６】
また他の一実施例において、前記タキサンとシクロスポリンとの和の含量は、組成物の全重量を基準に、０．１ないし２０重量％であり、具体的には、０．２ないし１０重量％であってよい。これは、本発明による抗がん剤組成物が、タキサンとシクロスポリンとが高分子ミセル構造の内部構造に封入された形態であって、タキサンとシクロスポリンとが高分子ミセルに封入され得る含量には限界があるためである。本発明の一実施例において、組成物の全重量を基準に、タキサンは、０．０１ないし１０重量％、具体的に０．０１ないし５重量％、シクロスポリンは、０．０１ないし１０重量％、具体的に０．０１ないし５重量％である。
【００２７】
一実施例において、前記両親媒性二重ブロック共重合体は、親水性ブロック（Ａ）と疎水性ブロック（Ｂ）とで構成されたＡ−Ｂ型二重ブロック共重合体であり、前記親水性ブロック（Ａ）は、ポリエチレングリコールであり、前記疎水性ブロック（Ｂ）は、ポリ乳酸またはその誘導体であってよい。
【００２８】
前記親水性ブロック（Ａ）のポリエチレングリコールは、ポリエチレングリコール及びメトキシポリエチレングリコール等からなる群より選ばれる一種以上であり、具体的にはメトキシポリエチレングリコールである。なお、本発明がこれらに限定されるものではない。
【００２９】
前記疎水性ブロック（Ｂ）のポリ乳酸またはその誘導体は、例えば、ポリ乳酸、ポリラクチド、ポリグリコリド、ポリマンデル酸、ポリカプロラクトン、ポリジオキサン−２−オン、ポリアミノ酸、ポリオルトエステル、ポリ酸無水物、及びこれらの共重合体からなる群より選ばれる一種以上であり、より具体的には、ポリ乳酸、ポリラクチド、ポリグリコリド、ポリマンデル酸、ポリカプロラクトン、またはポリジオキサン−２−オンである。より具体的には、前記ポリ乳酸またはその誘導体は、ポリ乳酸、ポリラクチド、ポリカプロラクトン、乳酸とマンデル酸の共重合体、乳酸とグリコール酸の共重合体、乳酸とカプロラクトンの共重合体、及び乳酸と１，４−ジオキサン−２オンの共重合体からなる群より選ばれる一種以上であってよい。
【００３０】
一実施例において、前記親水性ブロック（Ａ）の数平均分子量は、５００ないし２０、０００ダルトンであり、より具体的には、１、０００ないし１０、０００ダルトンである。前記疎水性ブロック（Ｂ）の数平均分子量は、５００ないし１０、０００ダルトンである。他の一実施例において、前記親水性ブロック（Ａ）の含量は、二重ブロック共重合体の全重量を基準に、４０ないし７０重量％であってよく、より具体的には、５０ないし６５重量％であってよい。こうした含量の範囲は、安定して両親媒性二重ブロック共重合体のミセルを保つためである。
【００３１】
本発明の両親媒性ブロック共重合体は、組成物の全重量を基準に、８０ないし９９．９重量％、より具体的には、４０ないし９０重量％であってよい。一実施例において、前記組成物は、組成物の全重量を基準に、タキサン０．０１ないし１０重量％；シクロスポリン０．０１ないし１０重量％；及び両親媒性二重ブロック共重合体８０ないし９９．８重量％を含んでいてよい。他の一実施例において、前記組成物は、組成物の全重量を基準に、タキサン０．０１ないし１０重量％；シクロスポリン０．０１ないし１０重量％；両親媒性二重ブロック共重合体４０ないし９０重量％；及び末端にカルボキシ基を含むポリ乳酸アルカリ金属塩１０ないし５０重量％を含んでいてよい。
【００３２】
前記タキサンとシクロスポリンとが共に封入された複合両親媒性二重ブロック共重合体ミセル組成物は、水溶液状における粒子径が１０ないし２００ｎｍの範囲であり、凍結乾燥した時に固体であることを特徴とする。
【００３３】
また他の一実施例において、本発明の耐性がん治療用高分子ミセル組成物は、前記タキサン、シクロスポリン、及び両親媒性ブロック共重合体の他に、末端に少なくとも一つのカルボキシ基を含むポリ乳酸アルカリ金属塩をさらに含むことができる。前記ポリ乳酸アルカリ金属塩は、薬物が含有されたミセルのコア内部を堅くして薬物の封入効率を向上させる役割をするようになる。これにより、本発明は、タキサン、シクロスポリン、両親媒性ブロック共重合体、及び末端に少なくとも一つのカルボキシ基を含むポリ乳酸アルカリ金属塩を含む耐性がん治療用高分子ミセル組成物を提供する。前記ポリ乳酸アルカリ金属塩は、末端カルボキシ酸陰イオンとアルカリ金属イオンとがイオン結合にて結合された形態を意味する。
【００３４】
具体的に、本発明による末端に少なくとも一つのカルボキシ基を含むポリ乳酸アルカリ金属塩は、下記の一般式１で示すことができる。
【００３５】
【化１】
0005449388.tif 000002
【００３６】
前記式中、
Ｒは、水素、アセチル基、ベンゾイル基、デカノイル基、パルミトイル基、メチル基、またはエチル基を表し、
Ｍは、ナトリウム、カリウム、またはリチウムを表し、
ｎは、５〜３５、具体的に１０〜３０の整数である。
【００３７】
具体的には、本発明によるポリ乳酸アルカリ金属塩は、末端に一つのカルボキシ基を含む。
【００３８】
前記ポリ乳酸アルカリ金属塩の末端カルボキシ基と反対側の末端は、ヒドロキシ、アセトキシ、ベンゾイルオキシ、デカノイルオキシ、パルミトイルオキシ、及びアルコキシからなる群より選ばれた一種で置換されていてよい。前記ポリ乳酸アルカリ金属塩は、水溶液に溶解されてポリ乳酸アルカリ金属塩分子内に存在するカルボキシ酸陰イオンの親水性部分とポリ乳酸の疎水性部分とがバランスをとってミセルを形成するようになる。このため、疎水性部分の分子量が大きくなると、親水性を示す末端のカルボキシ酸陰イオンどうしの会合が難しくなることでミセルが形成されにくくなることがあり、分子量が小さすぎると、水に完全に溶解されてしまうことでミセルの形成自体が難しくなる。一実施例において、前記ポリ乳酸アルカリ金属塩の数平均分子量は、５００ないし２、５００ダルトン、具体的に１、０００ないし２、０００ダルトンである。分子量が５００ダルトン未満であると、水に完全に溶解されてしまうことでミセルの形成自体が難しくなり、分子量が２、５００ダルトンを超えると、疎水性が大きくなることで水溶液に溶解されにくく、ミセルを形成することができなくなる。
【００３９】
本発明の一実施例において、前記ポリ乳酸アルカリ金属塩のアルカリ金属は、ナトリウム、カリウム、またはリチウムの１価金属である。
【００４０】
前記高分子ミセル組成物は、組成物の全重量を基準に、
タキサン及びシクロスポリン０．１ないし２０重量％、好ましくは、０．２ないし１０重量％、
両親媒性ブロック共重合体４０ないし９０重量％、好ましくは、４５ないし７４重量％、及び
末端に少なくとも一つのカルボキシ基を含むポリ乳酸アルカリ金属塩１０ないし５０重量％、好ましくは、２５ないし４５重量％を含む。
【００４１】
一実施例において、本発明は、前記両親媒性ブロック共重合体及びポリ乳酸誘導体を混合してなる高分子ミセルの安定性をさらに向上させるために、前記ミセル組成物に２価または３価の金属イオンが添加されていてよい。前記２価または３価の金属イオンは、ポリ乳酸誘導体の末端カルボキシ基と結合して２価または３価の金属イオンが結合された高分子ナノ粒子を形成する。これにより、本発明は、タキサン、シクロスポリン、両親媒性ブロック共重合体、及びカルボキシ末端が２価または３価の金属イオンに固定されたポリ乳酸を含む耐性がん治療用ナノ粒子組成物を提供する。前記２価または３価の金属イオンは、前記高分子ミセル内のポリ乳酸カルボキシ末端基の１価金属陽イオンと置換反応してイオン結合を形成する。前記形成された金属イオンによるイオン結合は、強い結合力により高分子ミセルの安定性をさらに向上させる役割をする。
【００４２】
前記金属イオンは、２価または３価の金属イオンであり、具体的には、カルシウム、マグネシウム、バリウム、クロム、鉄、マンガン、ニッケル、銅、亜鉛、またはアルミニウム等から選ばれ、より具体的には、カルシウムまたはマグネシウムである。
【００４３】
前記金属イオンは、硫酸塩、塩酸塩、炭酸塩、リン酸塩、及び水和物の形態で高分子ミセル組成物に添加されていてよく、具体的には、塩化カルシウム、塩化マグネシウム、塩化亜鉛、塩化アルミニウム、塩化鉄、炭酸カルシウム、炭酸マグネシウム、リン酸カルシウム、リン酸マグネシウム、リン酸アルミニウム、硫酸マグネシウム、水酸化カリウム、水酸化マグネシウム、水酸化アルミニウム、または水酸化亜鉛が添加されていてよい。
【００４４】
前記２価または３価の金属イオンの当量は、高分子ナノ粒子内部に封入された薬物の放出速度に応じて調節されていてよい。具体的には、高分子ナノ粒子組成物に前記金属イオンがポリ乳酸アルカリ金属塩のカルボキシ基の当量に対して１当量以下の量で含まれると、ポリ乳酸塩のカルボキシ末端基と結合される数が少なくなることで薬物の放出速度が早くなり、１当量以上の量で含まれると、ポリ乳酸塩のカルボキシ末端基と結合される数が多くなることで薬物の放出速度が遅くなる。
【００４５】
本発明によるポリ乳酸塩が、カルボキシ基末端が２価または３価の金属イオンに固定された場合における本発明の組成物は、組成物の全重量を基準に、
タキサン及びシクロスポリン０．１ないし２０重量％、好ましくは、０．２ないし１０重量％；
両親媒性ブロック共重合体４０ないし９０重量％、好ましくは、４５ないし７４重量％；及び
末端に少なくとも一つのカルボキシ基を含むポリ乳酸塩１０ないし５０重量％、好ましくは、２５ないし４５重量％であって、２価または３価の金属イオンを前記ポリ乳酸塩のカルボキシ末端の当量に対して０．０１ないし１０当量、好ましくは、１ないし２当量の量で含む。
【００４６】
本発明による耐性がん治療剤組成物は、前記両親媒性ブロック共重合体単独、前記両親媒性ブロック共重合体と前記ポリ乳酸アルカリ金属塩を含む高分子混合物、両親媒性ブロック共重合体とカルボキシ末端が２価または３価の金属イオンにて固定されたポルリ乳酸塩を含む高分子混合物、またはこれらの高分子混合物を含んでいてよい。
【００４７】
本発明によるミセルまたはナノ粒子組成物は、混合または複合のミセルまたはナノ粒子組成物の混合であってよい。また、本発明による組成物は、両親媒性ブロック共重合体からなるミセル、両親媒性ブロック共重合体及びポリ乳酸アルカリ金属塩からなるミセル、及び両親媒性ブロック共重合体及びカルボキシ末端が２価または３価の金属イオンにて固定されたポルリ乳酸塩からなるナノ粒子内部に薬物が含まれた組成物の単独または混合であってよい。
【００４８】
また、本発明は、耐性がん治療用抗がん剤組成物の製造方法を提供する。本発明の一実施例による、有効成分として、タキサン及びシクロスポリンを含有する耐性がん治療用高分子ミセル組成物を製造する方法は、
（ａ）タキサン、シクロスポリン、及び両親媒性二重ブロック共重合体を有機溶媒に可溶化させる段階；
（ｂ）有機溶媒を蒸発させ、タキサン、シクロスポリン、及び高分子が均一に混合された混合物を調製する段階；及び
（ｃ）前記段階（ｂ）において得られた混合物に水溶液を加え、内部にタキサンとシクロスポリンとが封入された高分子ミセルを製造する段階を含むことができる。
【００４９】
本発明の一実施例による、有効成分として、タキサン及びシクロスポリンを含む耐性がん治療用高分子ミセル組成物を製造する方法は、
（ａ）タキサン、シクロスポリン、及び両親媒性二重ブロック共重合体、並びに少なくとも一つの末端にカルボキシ基を含むポリ乳酸アルカリ金属塩を有機溶媒に可溶化させる段階；
（ｂ）有機溶媒を蒸発させ、タキサン、シクロスポリン、及び高分子が均一に混合された混合物を調製する段階；及び
（ｃ）前記段階（ｂ）において得られた混合物に水溶液を加え、内部にタキサンとシクロスポリンとが封入された高分子ミセルを製造する段階を含むことができる。
【００５０】
前記両方法においては、タキサンとシクロスポリンを、別個に、高分子と共に有機溶媒に可溶化させて得た、タキサンが封入された高分子ミセル組成物とシクロスポリンが封入された高分子ミセル組成物のそれぞれを混合して混合ミセル組成物を製造することを含む。
【００５１】
したがって、本発明による抗がん剤組成物は、高分子のミセルまたはナノ粒子構造内部にタキサンとシクロスポリンとが共に封入された複合形態であるか、タキサンが封入された高分子ミセルまたはナノ粒子とシクロスポリンとが封入された高分子ミセルまたはナノ粒子の混合された形態であってよい。前記二つの形態の組成物を製造する方法についてより具体的に説明すると、次のとおりである。
【００５２】
＜タキサンとシクロスポリンとが共に封入された複合ナノ粒子組成物の製造＞
前記組成物は、一つのミセルまたはナノ粒子内にタキサンとシクロスポリンとが共に含まれた複合形態である。
【００５３】
有効成分として、タキサンとシクロスポリンとが共に封入された複合抗がん剤治療用高分子ミセル組成物の製造方法は、次の段階を含む。
【００５４】
（ａ）タキサン、シクロスポリン、及び両親媒性二重ブロック共重合体、並びに任意の成分として末端に少なくとも一つのカルボキシ基を含むポリ乳酸アルカリ金属塩を、エタノール、メタノール、プロパノール、アセトン、アセトニトリル、ジクロロメタン、クロロホルム、エチルメチルケトン、及び酢酸エチルからなる群より選ばれる有機溶媒に可溶化させる段階；
（ｂ）有機溶媒を除去し、タキサン、シクロスポリン、及び両親媒性二重ブロック共重合体の混合物、並びに任意の末端に少なくとも一つのカルボキシ基を含むポリ乳酸アルカリ金属塩が均一に混合された混合物を調製する段階；
（ｃ）前記段階（ｂ）において得られた混合物に水溶液を加え、内部コアにタキサンとシクロスポリンとが封入されたミセル組成物を製造する段階。
【００５５】
一実施例において、前記製造方法は、２価または３価の金属イオンにて固定されたナノ粒子を得るために末端に少なくとも一つのカルボキシ基を含むポリ乳酸アルカリ金属塩を使用した場合において、段階（ｃ）の後に、
（ｃ−１）前記高分子ミセルに２価または３価の金属イオンを添加し、末端に少なくとも一つのカルボキシ基を含むポリ乳酸アルカリ金属塩末端基を固定させる段階をさらに含んでいてよい。
【００５６】
前記段階（ｃ−１）においては、前記複合高分子ミセル水溶液に０．００１ないし２Ｍの２価または３価の金属イオンを含む水溶液を加え、室温で０．１ないし１時間にかけてゆっくり掻き混ぜると、前記金属イオンをポリ乳酸塩末端基にイオン結合にて固定させることができる。
【００５７】
他の一実施例において、前記段階（ｃ）または（ｃ−１）の後に、
（ｄ）前記前段階において得られた水溶液を滅菌する段階；
（ｅ）滅菌された水溶液を容器に充填する段階；及び
（ｆ）前記段階（ｅ）において充填された容器を凍結乾燥する段階をさらに含んでいてよい。
【００５８】
前記段階（ｄ）において、水溶液は滅菌フィルターにてろ過して滅菌することができる。
【００５９】
一実施例において、前記段階（ｂ）における有機溶媒は、通常の方法にて除去することができ、具体的には、真空蒸発機にて蒸発させて除去することができる。
【００６０】
一実施例において、前記段階（ｃ）において使用された水溶液は、蒸留水、生理食塩水または凍結乾燥補助剤水溶液等であればよい。
【００６１】
前記段階（ｆ）における凍結乾燥時の凍結乾燥補助剤としては、マンニトール、ソルビトール、乳酸、トレハロース、及びシュクロースからなる群より選ばれる一種以上を使用することができる。好ましくは、マンニトールを使用すればよい。
【００６２】
本発明の一実施例による製造方法では、両親媒性ブロック共重合体からなるミセル、両親媒性ブロック共重合体及びポリ乳酸アルカリ金属塩からなるミセル、及び両親媒性ブロック共重合体及びカルボキシ末端が２価または３価の金属イオンにて固定されたポリ乳酸塩からなるナノ粒子の内部に薬物が複合されて含まれた組成物を得ることができ、またこれら３種類の高分子組成物を混合することも可能である。
【００６３】
＜内部にタキサンが封入された高分子ミセルまたはナノ粒子とシクロスポリンとが封入された高分子ミセルまたはナノ粒子が混合された抗がん剤組成物の製造＞
前記組成物は、タキサンが封入された高分子ミセルまたはナノ粒子とシクロスポリンとが封入された高分子ミセルまたはナノ粒子が均一に混合された形態である。
【００６４】
前記二種の混合ミセル組成物を製造する方法は、各薬物が含まれた高分子ミセル組成物を混合して製造することを特徴とする。
【００６５】
タキサンが封入された高分子ミセル組成物とシクロスポリンが封入された高分子ミセル組成物とが混合されてなる抗がん剤組成物の製造方法は、次の段階を含む。
【００６６】
（ａ）タキサンとシクロスポリンをそれぞれ両親媒性二重ブロック共重合体及び任意の成分として末端に少なくとも一つのカルボキシ基を含むポリ乳酸アルカリ金属塩と共にそれぞれエタノール、メタノール、プロパノール、アセトン、アセトニトリル、ジクロロメタン、クロロホルム、エチルメチルケトン、及び酢酸エチルからなる群より選ばれる一つ以上の有機溶媒に別個に可溶化させて溶液を得る段階；
（ｂ）各溶液から有機溶媒を除去し、タキサンと高分子とが均一に混合された混合物、及びシクロスポリンと高分子とが均一に混合された混合物をそれぞれ調製する段階；及び
（ｃ）前記段階（ｂ）において得られたそれぞれの混合物に水溶液を加え、タキサンが封入された高分子ミセル組成物とシクロスポリンが封入された高分子ミセル組成物をそれぞれ製造し、前記各ミセル組成物を混合して混合ミセル組成物を製造する段階。
【００６７】
一実施例において、前記製造方法は、２価または３価の金属イオンにて固定されたナノ粒子を得るために末端に少なくとも一つのカルボキシ基を含むポリ乳酸アルカリ金属塩を使用した場合において、段階（ｃ）の後に、
（ｃ−１）前記各混合高分子ミセルに２価または３価の金属イオンを添加し、ポリ乳酸塩末端基を固定させる段階をさらに含んでいてよい。
【００６８】
前記段階（ｃ−１）においては、前記混合高分子ミセル水溶液に０．００１ないし２Ｍの２価または３価の金属イオンを含む水溶液を加え、室温で０．１ないし１時間にかけてゆっくり掻き混ぜると、金属イオンをポリ乳酸塩末端基にイオン結合にて固定させることができる。
【００６９】
他の一実施例において、前記段階（ｃ）の後に、
（ｄ）前記前段階において製造された混合ミセル組成物を滅菌する段階；
（ｅ）滅菌された混合水溶液を容器に充填する段階；及び
（ｆ）前記段階（ｅ）において充填された容器を凍結乾燥する段階をさらに含んでいてよい。
【００７０】
前記二つの形態の段階毎の製造方法における段階（ｄ）〜（ｆ）は、製造された組成物に対する付加的な後処理工程に該当する。
【００７１】
前記段階（ｂ）における有機溶媒は、通常の方法にて除去することができ、具体的には、真空蒸発機にて蒸発させて除去することができる。
【００７２】
一実施例において、前記段階（ｃ）において使用された水溶液は、蒸留水、生理食塩水、または凍結乾燥補助剤水溶液であってよい。
【００７３】
前記段階（ｆ）における凍結乾燥時の凍結乾燥補助剤としては、マンニトール、ソルビトール、乳酸、トレハロース、及びシュクロースからなる群より選ばれる一種以上を使用することができる。好ましくは、マンニトールを使用すればよい。
【００７４】
本発明の一実施例による製造方法では、両親媒性ブロック共重合体からなるミセル、両親媒性ブロック共重合体及びポリ乳酸アルカリ金属塩からなるミセル、及び両親媒性ブロック共重合体及びカルボキシ末端が２価または３価の金属イオンにて固定されたポリ乳酸塩からなるナノ粒子内部に薬物が封入された混合組成物を得ることができ、またこれら３種類の高分子組成物を混合することも可能である。
【００７５】
前記耐性がん治療用抗がん剤組成物は、防腐剤、安定化剤、水和剤または乳化促進剤、浸透圧調節のための塩及び／または緩衝剤等の薬剤学的補助剤、及びその他治療的に有用な物質をさらに含んでいてよく、通常的な方法にて様々な経口または非経口投与形態に剤形化することができる。
【００７６】
非経口投与用剤形では、直腸、局所、経皮、静脈内、筋肉内、腹腔内、皮下等に投与することができ、代表的なものは注射用剤形で、等張性水溶液または懸濁液の形態である。本発明の一実施例における前記耐性がん治療用抗がん剤組成物は、凍結乾燥形態で製造すればよく、注射用蒸留水、５％ブドウ糖及び生理食塩水等で再建して血管に注射する形態で投与すればよい。
【００７７】
経口投与用剤形としては、例えば、錠剤、丸剤、硬質及び軟質カプセル剤、液剤、懸濁剤、乳化剤、シロップ剤、顆粒剤等があり、これら剤形は、有効成分の他、希釈剤（例：ラクトース、デキストロース、スクロース、マンニトール、ソルビトール、セルロース及びグリシン）、滑剤（例：シリカ、タルク、ステアリン酸、及びそのマグネシウムまたはカルシウム塩及びポリエチレングリコール）を含んでいる。錠剤もまた、マグネシウムアルミニウムシリケート、澱粉ペースト、ゼラチン、トラガカント、メチルセルロース、ナトリウムカルボキシセルロース、及びポリビニルピロリジンのような結合剤を含むことができ、必要に応じては、澱粉、寒天、アルギン酸、またはそのナトリウム塩のような崩解剤、吸収剤、着色剤、香味制、及び甘味剤等の薬剤学的添加剤を含むことができる。錠剤は、通常的な混合、顆粒化、またはコーティング方法にて製造することができる。また、非経口投与用剤形の代表的なものは、注射用剤形であって、等張性水溶液または懸濁液が好ましい。
【００７８】
一方、シクロスポリンのヒト投与許容量は１９０〜２３０ｍｇ／ｍ３／ｄａｙであり、ゆっくり点滴静脈注射することが可能である。前記タキサンのうち、例えば、前記パクリタキセルがタキソール(R)である場合、１７５ｍｇ／ｍ３の量をゆっくり３時間にかけて点滴静脈注射することが可能であり、アブラキサン(R)の場合は、３００ｍｇ／ｍ３まで点滴静脈注射することが可能である。
【００７９】
本発明による抗がん剤組成物は、薬物ががん組織に移行して高濃度で蓄積される、Ｐ糖蛋白過多発現による耐性がんに有効性を示すタキサンとＰ糖蛋白抑制剤のシクロスポリンとの複合または混合高分子組成物であって、耐性がんを移植させた動物実験において耐性がんに対する有効性が顕著に向上することを確認した。
【００８０】
以下、本発明の好適な実施例を通じて本発明をより詳述するが、下記実施例は、本発明の効果を例示的に確認するためのものであって、本発明の範疇がこれらのみに限定されるものではない。
【００８１】
本発明において使用した両親媒性二重ブロック共重合体及び末端に少なくとも一つのカルボキシ基を含むポリ乳酸アルカリ金属塩は、大韓民国特許出願第２００５−７０２０３１３号に開示された方法にて製造されたものである。
【００８２】
［実施例１］
パクリタキセルとシクロスポリンとが共に封入された両親媒性二重ブロック共重合体を含む抗がん剤複合ミセル組成物の製造
本実施例では、パクリタキセルとシクロスポリンとが共に封入された複合両親媒性二重ブロック共重合体、モノメトキシポリエチレングリコール−ポリラクチド（ｍＰＥＧ−ＰＬＡ）ブロック共重合体を含む耐性がん治療用抗がん剤複合組成物を製造した。
【００８３】
表１で表す含量のとおりに各物質を取り、ジクロロメタンとメタノールとを１：１の割合で混合した１０ｍｌの有機溶媒に可溶化させた後、真空蒸発器にて有機溶媒を蒸発させて、パクリタキセル、シクロスポリン、及び高分子が均一に混合された組成物を製造した。製造された組成物に、パクリタキセルの濃度を基準に最終濃度が３ｍｇ／ｍｌになるように水溶液を加え、パクリタキセルとシクロスポリンとが共に封入された高分子ミセル組成物を製造した。製造された組成物を滅菌フィルターにてろ過し、ガラスバイアルに分注し、マンニトール１００ｍｇを添加して凍結乾燥した。
【００８４】
【表１】
0005449388.tif 000003
［実施例２］
パクリタキセルとシクロスポリンとが共に封入された両親媒性二重ブロック共重合体及びポリ乳酸アルカリ金属塩を含む抗がん剤複合ミセル組成物の製造
本実施例では、パクリタキセルとシクロスポリンとが共に封入された複合両親媒性二重ブロック共重合体、ｍＰＥＧ−ＰＬＡ及びポリ乳酸ナトリウム塩（ＰＬＡ−ＣＯＯＮａ）を含む耐性がん治療用抗がん剤複合ミセル組成物を製造した。
【００８５】
表２で表す含量のとおりに各成分を取り、ジクロロメタンとメタノールとを１：１の割合で混合した有機溶媒に可溶化させた後、真空蒸発器にて有機溶媒を蒸発させてパクリタキセル、シクロスポリン、及び高分子が均一に混合された組成物を製造した。製造された組成物に、パクリタキセルの最終濃度が３ｍｇ／ｍｌになるように水溶液を加え、パクリタキセルとシクロスポリンとが共に封入された高分子複合ミセル組成物を製造した。製造された組成物を滅菌フィルターにてろ過し、ガラスバイアルに分注し、マンニトール１００ｍｇを添加して凍結乾燥した。
【００８６】
【表２】
0005449388.tif 000004
［実施例３］
ドセタキセルとシクロスポリンとが共に封入された高分子複合ミセル組成物の製造
パクリタキセルに代えてドセタキセルを使用したことを除いては、実施例１及び２と同法にてドセタキセルとシクロスポリンとが所定の割合で共に両親媒性ブロック共重合体及びポリ乳酸アルカリ金属塩により封入されたミセル組成物を製造した。具体的な組成は、表３のとおりである。
【００８７】
【表３】
0005449388.tif 000005
［実施例４］
ドセタキセルとシクロスポリンとが共に封入された高分子複合ナノ粒子組成物の製造
表４で表す含量のとおりに各成分を取り、ジクロロメタンとメタノールとを１：１の割合で混合した有機溶媒に可溶化させた後、真空蒸発器にて有機溶媒を蒸発させて、ドセタキセル、シクロスポリン、及び高分子が均一に混合された組成物を製造した。製造された組成物に、ドセタキセルの最終濃度が３ｍｇ／ｍｌになるように水溶液を加え、ドセタキセルとシクロスポリンとが共に封入された高分子複合ミセル組成物を製造した。これに０．２Ｍ無水塩化カルシウム水溶液を添加し、室温で２０分間撹拌した。製造されたナノ粒子組成物を滅菌フィルターにてろ過し、ガラスバイアルに分注し、マンニトール１００ｍｇを添加して凍結乾燥した。
【００８８】
【表４】
0005449388.tif 000006
［実施例５］
パクリタキセルが封入された高分子ミセルとシクロスポリンが封入された高分子ミセルとが均一に混合された抗がん剤混合ミセル組成物の製造
本実施例では、パクリタキセルとシクロスポリンが別個に封入された高分子ミセル組成物を製造した後、その二つのミセル組成物を混合して耐性がん治療用抗がん剤組成物を製造した。
【００８９】
イ）シクロスポリン、両親媒性二重ブロック共重合体、及びポリ乳酸アルカリ金属塩含有高分子ミセル組成物
下の組成を含む混合物を製造した。
【００９０】
シクロスポリン                                            ５０ｍｇ
ｍＰＥＧ−ＰＬＡ（２,０００〜１,５００ダルトン）          ７５０ｍｇ
ＰＬＡ−ＣＯＯＮａ（１,３００ダルトン）                   ２５０ｍｇ
前記混合物を、エタノールに可溶化させた後、真空蒸発器にて有機溶媒を蒸発させた。前記乾燥物にシクロスポリン濃度が３ｍｇ／ｍｌになるように水溶液を加え、シクロスポリンが封入された高分子ミセル組成物を製造した。
【００９１】
ロ）パクリタキセル含有両親媒性二重ブロック共重合体
パクリタキセル                                            ５０ｍｇ
ｍＰＥＧ−ＰＬＡ（２,０００〜１,５００ダルトン）          ２,５００ｍｇ
前記混合物を、エタノールに可溶化させた後、真空蒸発器にて有機溶媒を蒸発させた。前記乾燥物にパクリタキセル濃度が３ｍｇ／ｍｌになるように水溶液を加え、パクリタキセルが封入された高分子ミセル組成物を製造した。
【００９２】
ハ）混合高分子ミセル組成物の製造
パクリタキセル／シクロスポリンの重量比が１．０になるように、先に製造したパクリタキセル含有高分子ミセル組成物とシクロスポリン含有高分子ミセル組成物とを水溶液で混合して混合高分子ミセル組成物を製造した。
【００９３】
混合高分子ミセル組成物を滅菌フィルターにてろ過して滅菌し、ガラスバイアルに充填した後、マンニトール１００ｍｇを加えて凍結乾燥した。
【００９４】
前記過程により製造された組成物に対して粒子径を測定し、それを下表５に表した。
【００９５】
【表５】
0005449388.tif 000007
［実施例６］
ドセタキセルが封入された高分子ナノ粒子組成物とシクロスポリンが封入された高分子ナノ粒子組成物との混合ナノ粒子組成物の製造
本実施例では、ドセタキセルとシクロスポリンを別個に含む高分子ナノ粒子組成物を製造した後、その二つの高分子ナノ粒子を混合した組成物を製造した。
【００９６】
イ）シクロスポリン含有高分子ナノ粒子組成物
下の組成を含む２価の金属イオンにて固定されたナノ粒子を製造した。
【００９７】
シクロスポリン                                     ２０ｍｇ
ｍＰＥＧ−ＰＬＡ（２,０００〜１,５００ダルトン）   ３００ｍｇ
Ｄ,Ｌ−ＰＬＡＣＯＯＮａ（１,３００ダルトン）       ６０ｍｇ
前記混合物を、実施例２と同法にてエタノールに可溶化させた後、真空蒸発器にて有機溶媒を蒸発させた。前記乾燥物にシクロスポリン濃度が３ｍｇ／ｍｌになるように水溶液を加えた後、ＣａＣｌ２３．９ｍｇを添加して、シクロスポリンが含有された高分子ナノ粒子組成物を製造した。
【００９８】
ロ）ドセタキセル含有ナノ粒子組成物
ドセタキセル                                       ２０ｍｇ
ｍＰＥＧ−ＰＬＡ（２,０００〜１,５００ダルトン）   ５００ｍｇ
Ｄ,Ｌ−ＰＬＡＣＯＯＮａ（１,３００ダルトン）       １６７ｍｇ
前記ドセタキセルにエタノールを加えて完全に溶解させた後、前記高分子を入れ、完全に溶解されるまで可溶化した。薬物が含有された混合液にＣａＣｌ２１０．８９ｍｇを添加し、電磁マグネチックミキサーで完全に混合させた。
【００９９】
ハ）ドセタキセルが封入された高分子ミセル組成物とシクロスポリンが封入された高分子ミセル組成物との混合ミセル組成物の製造
ドセタキセル／シクロスポリンの重量比が１．０になるように先に製造したドセタキセル含有高分子ミセル組成物とシクロスポリン含有高分子ミセル組成物とを混合して高分子ナノ粒子組成物を製造した。
【０１００】
製造された水溶液を滅菌フィルターにてろ過して滅菌し、ガラスバイアルに充填した後、マンニトール１００ｍｇを加えて凍結乾燥した。前記過程により製造された組成物に対して粒子径を測定し、それを下表６に表した。
【０１０１】
【表６】
0005449388.tif 000008
［実験例１］
パクリタキセルとシクロスポリンとが共に封入された複合ミセルの粒度測定実験
実施例２の組成物５を、パクリタキセルを基準に、最終濃度値が３ｍｇ／ｍｌになるように生理食塩水で再建し、同じ溶媒にて２０倍に希釈して粒度測定のための試料を製造した。希釈された組成物５溶液の粒度を粒度分析機にて測定した結果を図１に示している。
【０１０２】
図１を参照すると、高分子ミセルの粒子径が４０〜５０ｎｍで、且つ平均ナノ粒子径が多分散指数（ｐｏｌｙｄｉｓｐｅｒｓｉｔｙ ｉｎｄｅｘ）０．２００未満の値を示し、極めて均一なナノ粒子の形態であることが分かる。
【０１０３】
［実験例２］
パクリタキセルとシクロスポリンとが共に封入されたミセルに対する安定性評価
実験例１において希釈された組成物５溶液の安定性を評価するために、室温で２４時間放置した。放置時間の経過に伴って所定時間おきに溶液の一部を取り、ＨＰＬＣ（ｈｉｇｈ−ｐｅｒｆｏｒｍａｎｃｅ ｌｉｑｕｉｄ ｃｈｒｏｍａｔｏｇｒａｐｈｙ）にてパクリタキセルとシクロスポリンの濃度をそれぞれ測定した。測定された結果を図２に示しており、ＨＰＬＣの具体的な条件は下記のとおりである。
【０１０４】
【表７】
0005449388.tif 000009
図２を参照すると、高分子ミセルに含有されているパクリタキセルとシクロスポリンの濃度を測定することで、その放出量を算出することができる。図２には、パクリタキセルとシクロスポリンの濃度が９８％以上を保っており、このことから、前記二つの薬物の放出量は２％以内であって、ほとんど薬物が放出されないことを確認することができる。
【０１０５】
［実験例３］
パクリタキセルとシクロスポリンとが共に封入されたミセルの血中滞留時間及び薬物の移行程度評価
パクリタキセルとシクロスポリンとが共に封入された組成物５の血中滞留時間に対する影響及び脳への薬物の移行程度を評価した。
【０１０６】
動物実験のために、群当たり５匹ずつ２０〜２５ｇ、８週齢のＩＣＲマウスを使用した。実施例２の組成物５、実施例５の組成物１２、及び市販製品であるタキソール(R)注射剤を、パクリタキセルを基準に５ｍｇ／ｋｇの濃度でしっぽ静脈に注射した。投与後１０分、３０分、及び１時間、５時間、１０時間、２４時間、４８時間になったときにそれぞれのマウスの全血と脳組織を摘出した。
【０１０７】
採血した全血に対し、遠心分離を施して０．１ｍｌの上澄血漿を得て、その上澄血漿を蓋付きのガラス管に入れ、また、摘出した脳組織に対し、その重さの４倍程度の超純水精製水を入れ、組織粉砕機にて組織を粉砕した後、血漿と同じ量を取って蓋付きのガラス管に入れた。それぞれの血漿と組織が入っている試料に内部標準物質を含有する０．１ｍｌのアセトニトリル溶液を添加する。１０ｍｌのエチルアセテートを前記溶液に加え、混合物を３０秒間激しく混合した後、２、５００ｒｐｍで１０分間遠心分離を施した。エチルアセテート層すべてを取って試験管に移した後、有機溶媒を４０℃、窒素気流下で完全に蒸発させた。０．１ｍｌの４０％（ｖ／ｖ）アセトニトリル溶液を加え、混合物を３０秒間激しく撹拌した後、ＨＰＬＣを行った。ＨＰＬＣ条件は下のとおりであり、両親媒性二重ブロック共重合体の大きさと薬物血漿濃度分析結果を図３に示し、脳組織での薬物移行程度を図４に示した。
【０１０８】
注入体積：０．０７５ｍｌ
流速：１．０ｍｌ／分
波長：２２７ｎｍ
移動相：５分間２４％アセトニトリル水溶液、１６分間５８％に増加、２分間７０％に増加、４分間３４％に減少し５分間維持
カラム：４．６×２５０ｍｍ（Ｃ１８、Ｖｙｄａｃ、ＵＳＡ）。
【０１０９】
［実験例４］
Ｐ糖蛋白に対する抑制効果評価
細胞毒性に影響を与えることなく最大のＰ糖蛋白抑制効果を示す１．８８ｕｇ／ｍｌ濃度のシクロスポリンが分注されたＤＬＤ−１直膓がん細胞株におけるパクリタキセルのＩＣ５０値は、パクリタキセル単独投与時のＩＣ５０値に比べ、１５倍（１６０ｎｇ／ｍｌ → １１ｎｇ／ｍｌ）減少する結果を示した。
【０１１０】
［実験例５］
混合両親媒性二重ブロック共重合体の血中滞留時間による影響評価
本実験では、実施例５の組成物１２と組成物１３の血中滞留時間に対する影響を評価した。
【０１１１】
動物実験のために、体重２１０〜２５０ｇの雄性Ｓｐｒａｇｕｅ−Ｄａｗｌｅｙ系ラットを使用し、パクリタキセルを基準に５ｍｇ／ｋｇ用量を静脈注射後、５分、１５分、３０分、及び１時間、３時間、６時間、８時間、２０時間ごとに０．３ｍｌの全血をしっぽ動脈から採血した。採血した全血に対し、遠心分離を施して０．１ｍｌの上澄血漿を得て、その上澄血漿を蓋付きのガラス管に入れ、内部標準物質を含有する０．１ｍｌのアセトニトリル溶液を加えた。１０ｍｌのエチルアセテートを前記溶液に加え、混合物を３０秒間激しく混合した後、２、５００ｒｐｍで１０分間遠心分離を施した。エチルアセテート層すべてを取って試験管に移した後、有機溶媒を４０℃、窒素気流下で完全に蒸発させた。０．１ｍｌの４０％（ｖ／ｖ）アセトニトリル溶液を加え、混合物を３０秒間激しく撹拌した後、ＨＰＬＣを行った。ＨＰＬＣ条件は下のとおりであり、両親媒性二重ブロック共重合体の大きさと薬物血漿濃度分析結果を図５に示した。
【０１１２】
注入体積：０．０７５ｍｌ
流速：１．０ｍｌ／分
波長：２２７ｎｍ
移動相：５分間２４％アセトニトリル水溶液、１６分間５８％に増加、２分間７０％に増加、４分間３４％に減少し５分間維持
カラム：４．６×２５０ｍｍ（Ｃ１８、Ｖｙｄａｃ、ＵＳＡ）。
【０１１３】
図５を参照すると、組成物１３は、組成物１２に比べ、血中滞留時間が長いことと示された。このような結果から、シクロスポリンによりパクリタキセルの血中濃度が増加することが分かる。
【０１１４】
［実験例６］
混合高分子ミセル組成物の抗がん活性評価
実施例５の組成物１１ないし１３の抗がん活性を調べてみた。
【０１１５】
細胞を液体窒素で保存したものから採取し、試験管内細胞培養で確立した。細胞を収穫した後、滅菌リン酸緩衝食塩水（ＰＢＳ）で洗浄し、生存細胞数を測定した。細胞を７×１０７細胞／ｍｌの濃度で滅菌ＰＢＳに再懸濁した。
【０１１６】
健康なヌード（ｎｕ／ｎｕ）非胸腺マウス（２０〜２５ｇ、８週齢）の右側わき腹に７×１０６ヒト大腸耐性がん細胞（ＤＬＤ−１）を含有する０．１ｍｌの細胞懸濁液を皮下注射した。がんが所定の大きさになった後、３回異種移植して３〜４ｍｍの異種移植片を形成した。異種移植断片を健康なヌード（ｎｕ／ｎｕ）非胸腺マウス（２０〜２５ｇ、８週齢）の右側わき腹に１２ゲージ・トロカール・ニードルで皮下注射した。がん体積が１００〜３００ｍ３になってから薬物を投与し、この時点を０日と記録した。０日に、マウスを５グループに分け、０日、３日、及び６日に、シクロスポリン含有高分子ミセル組成物（組成物１１）、パクリタキセル含有高分子ミセル組成物（組成物１２）、及び混合高分子ミセル組成物（組成物１３）を、しっぽ静脈からパクリタキセルを基準に３５ｍｇ／ｋｇ、シクロスポリン３５ｍｇ／ｋｇの用量で投与した。
【０１１７】
時間経過にしたがってがん体積を測定し、がん体積は下式１で計算した。
【０１１８】
【数１】
0005449388.tif 000010
【０１１９】
また、治療効果を評価するために、腫瘍体積を下式２で計算した。
【０１２０】
【数２】
0005449388.tif 000011
【０１２１】
実験を有意なものと認定するために、処理当たり４匹以上のマウスとグループ当たり４個以上の腫瘍を使用した。処理開始時点における、最小腫瘍径は４ｍｍまたは３０ｍｍ３体積であった。最終薬物投与後、２週内に死んだ動物を毒性死滅とみなして評価から除外した。３匹当たり１匹より多い毒性死滅や平均体重が１５％を超えて減少した後完全に回復していない処理群は抗腫瘍効能がないとみなした。実験結果を図６に示した。
【０１２２】
図６を参照すると、シクロスポリン含有高分子ミセル組成物（組成物１１）−処理群の場合には、単独投与では抗がん活性に全く影響を与えず、むしろ対照群よりもがん成長体積が大きいことが分かる。しかし、パクリタキセル含有高分子ミセル組成物（組成物１２）と混合高分子ミセル組成物（組成物１３）−処理群の場合には、対照群に比べてがん成長抑制を示し、特に混合高分子ミセル組成物（組成物１３）−処理群は、パクリタキセル含有高分子ミセル組成物（組成物１２）−処理群に比べて高いがん抑制率を示した。
【図１】
0005449388.tif 000012
【図２】
0005449388.tif 000013
【図３】
0005449388.tif 000014
【図４】
0005449388.tif 000015
【図５】
0005449388.tif 000016
【図６】
0005449388.tif 000017